(57)【要約】【課題】電極間の接触のリスクを低減することができ、タッチパネル・タッチセンサの検出感度を向上させることができる電極との粘着性に優れた電極間弾性体の材料を提供する。【解決手段】（Ａ）炭素数が６以上のアルキル基と芳香環とを有する単官能（メタ）アクリレート（ａ１）、又は、炭素数が６以上のアルキル基を有する単官能（メタ）アクリレート（ａ２）と芳香環を有する単官能（メタ）アクリレート（ａ３）を７０〜９９．９９質量％、及び、（Ｂ）光硬化剤を０．０１〜３０質量％含み、硬化物のガラス転移温度が−１０℃以下であり、測定開始から１５秒後の硬化物のショアＡ硬度が３０以下である、電極間弾性体用光硬化性樹脂組成物。【選択図】なし【特許請求の範囲】
【請求項１】
（Ａ）炭素数が６以上のアルキル基と芳香環とを有する単官能（メタ）アクリレート（ａ１）、又は、炭素数が６以上のアルキル基を有する単官能（メタ）アクリレート（ａ２）と芳香環を有する単官能（メタ）アクリレート（ａ３）を７０〜９９．９９質量％、及び、
（Ｂ）光硬化剤を０．０１〜３０質量％含み、
硬化物のガラス転移温度が−１０℃以下であり、測定開始から１５秒後の硬化物のショアＡ硬度が３０以下である、電極間弾性体用光硬化性樹脂組成物。
【請求項２】
測定開始から１５秒後の硬化物のショアＡ硬度が測定開始から３秒後のショアＡ硬度の９０％以上である、請求項１に記載の電極間弾性体用光硬化性樹脂組成物。
【請求項３】
さらに（Ｃ）多官能（メタ）アクリレート及び／又は、（Ｄ）チオール化合物を含む、請求項１又は２に記載の電極間弾性体用光硬化性樹脂組成物。
【請求項４】
静電容量式フォースセンサの電極間弾性体の原料として用いられる、請求項１〜３のいずれかに記載の電極間弾性体用光硬化性樹脂組成物。
【請求項５】
静電容量式アクチュエータの電極間弾性体の原料として用いられる、請求項１〜３のいずれかに記載の電極間弾性体用光硬化性樹脂組成物。
【請求項６】
請求項１〜５のいずれかに記載の電極間弾性体用光硬化性樹脂組成物の硬化物。
【請求項７】
請求項６に記載の硬化物を有する、静電容量式フォースセンサ。
【請求項８】
請求項６に記載の硬化物を有する、静電容量式アクチュエータ。
【発明の詳細な説明】
【技術分野】
【０００１】
本発明は、電極間弾性体用光硬化性樹脂組成物及びその硬化物に関する。
【背景技術】
【０００２】
近年、電子機器の高機能化・多様化に伴い、液晶等の表示素子にタッチパネル・タッチセンサ機能を付与した表示装置が急速に普及している。このようなタッチパネル・タッチセンサには抵抗膜式、静電容量式や表面弾性波式等の多くの方式のものが提案されているが、このうち静電容量式のものは、２つの電極間の距離に反比例して静電容量が変化する原理を利用したものであり、表示装置に触れることによって生じる静電容量の変化を検出することで触れた位置を特定する。
【０００３】
このような静電容量式のタッチパネル・タッチセンサは、検出精度や検出部材の操作性及び信頼性をより向上させることを目的としてパネル構造等の検討がされている。例えば、特許文献１には、変形に際し、基体から分離することなく、かつ導電性を損なうことなく、変形部の変形及び変位に追従して変形及び変位する変位電極を有する力学量検知部材が提案されている。また特許文献２には、第１、第２の電極層の間にシリコーンゴム層と、シリコーンゴムより高硬度の樹脂を主として含有し、押圧方向と直交する方向に空間を隔てて立接する複数の柱部を備える樹脂部とを有すること等を特徴とする検出センサが提案され、特許文献３には、第１、第２層の間にゴム状弾性体を含んで構成され、押圧方向に伸縮可能な複数の柱状部を有する変位層と変位層に対向する電極層側の少なくとも一方がゴム状弾性体層又はシラン化合物を含有するコート層からなる接合用層が形成されていること等を特徴とする検出センサが提案されている。
【０００４】
現行のタッチパネル・タッチセンサ機能を付与した表示装置では、ディスプレイの背面に電極が配置され、２つの電極間はエアギャップとなっている。このため、電極間の接触リスクがあり、また、電極がディスプレイの背面配置されているため、検出感度が低いという課題がある。特許文献１の力学量検知部材は、変位電極に特徴を有するものであって、電極間弾性体を構成する材料について十分に検討されているとはいえない。また、特許文献２、３の検出センサにて用いられるシリコーンゴムは、一般的に非粘着性であるため、電極と弾性体の間に別途シランカップリング剤等による処理を施す必要があり、生産性やコスト面で課題があった。また、長期間の使用により電極と弾性体との間でずれが生じ、応答性や操作性の点で問題が生じ得るという課題があった。
【先行技術文献】
【特許文献】
【０００５】
【特許文献１】特開２０１１−１７６２６号公報
【特許文献２】国際公開第２０１５／０９３０３０号
【特許文献３】国際公開第２０１６／１３２９２１号
【発明の概要】
【発明が解決しようとする課題】
【０００６】
本発明は、電極間の接触のリスクを低減することができ、タッチパネル・タッチセンサの検出感度を向上させることができる電極との粘着性に優れた電極間弾性体の材料を提供することを目的とする。
【課題を解決するための手段】
【０００７】
本発明者らは、電極間の接触のリスクを低減することができ、タッチパネル・タッチセンサの検出感度を向上させることができる電極との粘着性に優れた電極間弾性体の材料について種々検討したところ、特定の構造の（メタ）アクリレートと光硬化剤とを特定の割合で含み、かつ、その硬化物のガラス転移温度が所定の温度以下である光硬化性樹脂組成物を電極間弾性体の材料として用いることで、電極との粘着性に優れた電極間弾性体を形成することができ、これにより電極間の接触のリスクを低減するとともに電極間の静電容量を増やして検出感度を向上させることができること、及び、この材料がアクチュエータにも利用できることを見出し、本発明を完成した。
【０００８】
即ち、本発明の電極間弾性体用光硬化性樹脂組成物は、
（Ａ）炭素数が６以上のアルキル基と芳香環とを有する単官能（メタ）アクリレート（ａ１）、又は、炭素数が６以上のアルキル基を有する単官能（メタ）アクリレート（ａ２）と芳香環を有する単官能（メタ）アクリレート（ａ３）を７０〜９９．９９質量％、及び、
（Ｂ）光硬化剤を０．０１〜３０質量％含み、
硬化物のガラス転移温度が−１０℃以下であり、測定開始から１５秒後の硬化物のショアＡ硬度が３０以下であることを特徴とする。
【０００９】
本発明の電極間弾性体用光硬化性樹脂組成物は、測定開始から１５秒後の硬化物のショアＡ硬度が測定開始から３秒後のショアＡ硬度の９０％以上であることが好ましい。
【００１０】
本発明の電極間弾性体用光硬化性樹脂組成物は、さらに（Ｃ）多官能（メタ）アクリレート及び／又は（Ｄ）チオール化合物を含むことが好ましい。
【００１１】
本発明の電極間弾性体用光硬化性樹脂組成物は、静電容量式フォースセンサの電極間弾性体の原料として用いられることが好ましい。
【００１２】
本発明の電極間弾性体用光硬化性樹脂組成物は、静電容量式アクチュエータの電極間弾性体の原料として用いられることが好ましい。
【００１３】
本発明の硬化物は、本発明の電極間弾性体用光硬化性樹脂組成物の硬化物であることを特徴とする。
【００１４】
本発明の静電容量式フォースセンサは、本発明の硬化物を有することを特徴とする。
【００１５】
本発明の静電容量式アクチュエータは、本発明の硬化物を有することを特徴とする。
【発明の効果】
【００１６】
本発明の電極間弾性体用光硬化性樹脂組成物は、電極間の接触のリスクを低減することができ、タッチパネル・タッチセンサ検出感度やアクチュエータの応答性を向上させることができる電極との粘着性に優れた電極間弾性体を形成することができる。
【発明を実施するための形態】
【００１７】
＜＜電極間弾性体用光硬化性樹脂組成物＞＞
本発明の電極間弾性体用光硬化性樹脂組成物は、（Ａ）炭素数が６以上のアルキル基と芳香環とを有する単官能（メタ）アクリレート（ａ１）、又は、炭素数が６以上のアルキル基を有する単官能（メタ）アクリレート（ａ２）と芳香環を有する単官能（メタ）アクリレート（ａ３）を７０〜９９．９９質量％、及び、
（Ｂ）光硬化剤を０．０１〜３０質量％含み、
硬化物のガラス転移温度が−１０℃以下であり、測定開始から１５秒後の硬化物のショアＡ硬度が３０以下であることを特徴とする。
【００１８】
＜（Ａ）成分＞
本発明の電極間弾性体用光硬化性樹脂組成物は、（Ａ）炭素数が６以上のアルキル基と芳香環とを有する単官能（メタ）アクリレート（ａ１）、又は、炭素数が６以上のアルキル基を有する単官能（メタ）アクリレート（ａ２）と芳香環を有する単官能（メタ）アクリレート（ａ３）を７０〜９９．９９質量％の割合で含む。即ち、炭素数が６以上のアルキル基と芳香環とを有する単官能（メタ）アクリレート（ａ１）を７０〜９９．９９質量％の割合で含むか、又は、炭素数が６以上のアルキル基を有する単官能（メタ）アクリレート（ａ２）と芳香環を有する単官能（メタ）アクリレート（ａ３）を、その合計が７０〜９９．９９質量％となる割合で含む。
本発明の電極間弾性体用光硬化性樹脂組成物が、炭素数が６以上のアルキル基を有する単官能（メタ）アクリレートを含むことで、本発明の光硬化性樹脂組成物から得られる硬化物が柔らかいものとなり、また、芳香環を有する単官能（メタ）アクリレートを含むことで、分子間相互作用により本発明の光硬化性樹脂組成物から得られる硬化物が押圧を受けた際の復元力に優れたものとなる。さらに、単官能であることで、柔らかさに優れたものとなる。これらにより、本発明の光硬化性樹脂組成物から得られる硬化物が電極間弾性体に適したものとなる。
（Ａ）成分の割合は、７０〜９９．９９質量％であればよいが、７５〜９９質量％であることが好ましい。より好ましくは、８０〜９９質量％である。（Ａ）成分の割合がこのような範囲であると、本発明の光硬化性樹脂組成物が十分な硬化性を有しつつ、得られる硬化物が柔軟性や復元力に優れたものとなる。
なお、本発明において、炭素数が６以上のアルキル基と芳香環とを有する単官能（メタ）アクリレート（ａ１）は、炭素数が６以上のアルキル基を有する単官能（メタ）アクリレート（ａ２）や芳香環を有する単官能（メタ）アクリレート（ａ３）にも該当する。したがって、単官能（メタ）アクリレート（ａ１）の割合が７０〜９９．９９質量％でない場合であっても、単官能（メタ）アクリレート（ａ１）を単官能（メタ）アクリレート（ａ２）又は単官能（メタ）アクリレート（ａ３）として考えた場合に、単官能（メタ）アクリレート（ａ２）と単官能（メタ）アクリレート（ａ３）との合計割合が７０〜９９．９９質量％となる場合には、本発明における（Ａ）成分の含有割合を満たしていることになる。
【００１９】
本発明の電極間弾性体用光硬化性樹脂組成物が（Ａ）成分として炭素数が６以上のアルキル基を有する単官能（メタ）アクリレート（ａ２）と芳香環を有する単官能（メタ）アクリレート（ａ３）を含む場合、炭素数が６以上のアルキル基を有する単官能（メタ）アクリレート（ａ２）と芳香環を有する単官能（メタ）アクリレート（ａ３）との質量割合は特に制限されないが、これら２つの合計に対する炭素数が６以上のアルキル基を有する単官能（メタ）アクリレート（ａ２）の質量割合は１０〜８０質量％であることが好ましい。より好ましくは、２０〜６０質量％である。これら２つの（メタ）アクリレートをこのような割合で含むことで、本発明の光硬化性樹脂組成物から得られる硬化物が柔軟性と復元力をバランスよく発揮することができる。
【００２０】
炭素数が６以上のアルキル基と芳香環とを有する単官能（メタ）アクリレート（ａ１）としては、構造中に炭素数が６以上のアルキル基と芳香環とを有する単官能（メタ）アクリレートである限り特に制限されないが、例えば、下記一般式（１）で表される化合物等が挙げられる。炭素数が６以上のアルキル基と芳香環とを有する単官能（メタ）アクリレート（ａ１）は単独で用いても良いし、２種以上を併用しても良い。
【００２１】
【化１】
2018169990.tif 000002
【００２２】
（一般式（１）中、ｎ１は０〜１２の整数を示す。Ｒ１は、炭素数６〜２０のアルキル基を示し、Ｒ２は、水素原子又はメチル基を示す。Ｘ１は、直接結合又はメチレン基を示す。Ｙ１は、直接結合、メチレン基または酸素原子を示す。Ｚ１は、置換基を有していてもよい炭素数２〜３のアルキレン基、又は、置換基を有していてもよい炭素数２〜３のアルキレンオキシド基を示す。）
【００２３】
一般式（１）中、Ｚ１は、置換基を有していてもよい炭素数２〜３のアルキレンオキシド基であることが好ましい。最も好ましくは、エチレンオキシド基、プロピレンオキシド基である。
Ｚ１の置換基としては水酸基、メチル基等が挙げられる。
【００２４】
一般式（１）中、ｎ１は、０〜１１の整数であることが好ましく、より好ましくは、１〜１０の整数である。
【００２５】
一般式（１）中、Ｒ１は、炭素数６〜１６のアルキル基であることが好ましく、より好ましくは、炭素数６〜１２のアルキル基であり、更に好ましくは、炭素数８〜１２のアルキル基である。
【００２６】
一般式（１）中、Ｘ１は、直接結合又はメチレン基である。
【００２７】
炭素数が６以上のアルキル基を有する単官能（メタ）アクリレート（ａ２）のうち、単官能（メタ）アクリレート（ａ１）に該当しないものとしては、炭素数が６以上のアルキル基を有し、かつ、芳香環を有さない単官能（メタ）アクリレートであれば特に制限されないが、例えば、ｎ−ヘキシル（メタ）アクリレート、ｎ−ヘプチル（メタ）アクリレート、ｎ−オクチル（メタ）アクリレート、ｎ−ノニル（メタ）アクリレート、ｎ−デシル（メタ）アクリレート、ｎ−ウンデシル（メタ）アクリレート、ｎ−ドデシル（メタ）アクリレート等の炭素数６〜２０の直鎖アルキル基を有する（メタ）アクリレート等が挙げられる。これらは単独で用いても良いし、２種以上を併用しても良い。
【００２８】
芳香環を有する単官能（メタ）アクリレート（ａ３）のうち、単官能（メタ）アクリレート（ａ１）に該当しないものとしては、芳香環を有し、かつ、炭素数が６以上のアルキル基を有さない単官能（メタ）アクリレートであれば特に制限されないが、例えば、下記一般式（２）で表される化合物等が挙げられる。芳香環を有する単官能（メタ）アクリレート（ａ３）は単独で用いても良いし、２種以上を併用しても良い。
【００２９】
【化２】
2018169990.tif 000003
【００３０】
（一般式（２）中、ｎ２は０〜１２の整数を示す。Ｒ３は、水素原子又は炭素数１〜５の炭化水素基を示し、Ｒ４は、水素原子又はメチル基を示す。Ｘ２は、直接結合又はメチレン基を示す。Ｙ２は、直接結合、メチレン基または酸素原子を示す。Ｚ２は、置換基を有していてもよい炭素数２〜３のアルキレン基、又は、置換基を有していてもよい炭素数２〜３のアルキレンオキシド基を示す。）
【００３１】
一般式（２）中、Ｚ２は、置換基を有していてもよい炭素数２〜３のアルキレンオキシド基であるが、より好ましくは、エチレンオキシド基、プロピレンオキシド基である。
Ｚ２の置換基としては水酸基、メチル基等が挙げられる。
【００３２】
一般式（２）中、ｎ２は、０〜１１の整数であることが好ましく、より好ましくは、１〜１０の整数である。
【００３３】
一般式（２）中、Ｘ２は、直接結合又はメチレン基である。
【００３４】
＜（Ｂ）成分＞
光硬化剤としては、（Ａ）成分を光硬化させることができる硬化剤であれば特に制限されないが、例えば、アセトフェノン、２，２−ジエトキシアセトフェノン、ｐ−ジメチルアセトフェノン、ｐ−ジメチルアミノプロピオフェノン、ジクロロアセトフェノン、トリクロロアセトフェノン、ｐ−ｔｅｒｔ−ブチルアセトフェノン等のアセトフェノン類や、α−アルキルアミノフェノン等のアミノフェノン類や、ベンゾフェノン、２−クロロベンゾフェノン、ｐ，ｐ’−ビスジメチルアミノベンゾフェノン等のベンゾフェノン類や、ベンジル、ベンゾイン、ベンゾインメチルエーテル、ベンゾインイソプロピルエーテル、ベンゾインイソブチルエーテル等のベンゾインエ−テル類や、ベンジルジメチルケタール、チオキサンテン、２−クロロチオキサンテン、２，４−ジエチルチオキサンテン、２−メチルチオキサンテン、２−イソプロピルチオキサンテン等のイオウ化合物や、２−エチルアントラキノン、オクタメチルアントラキノン、１，２−ベンズアントラキノン、２，３−ジフェニルアントラキノン等のアントラキノン類や、アゾビスイソブチロニトリル、ベンゾイルパーオキシド、クメンパーオキシド等の有機過酸化物や、２−メルカプトベンゾイミダール、２−メルカプトベンゾオキサゾール、２−メルカプトベンゾチアゾール等のチオール化合物や、１，２−オクタンジオン，１−［４−（フェニルチオ）−，２−（０−ベンゾイルオキシム）］、エタノン，１−［９−エチル−６−（２−メチルベンゾイル）−９Ｈ−カルバゾール−３−イル］―，１−（０−アセチルオキシム）等のオキシムエステル類等が挙げられる。これらは単独で用いても良いし、２種以上を併用しても良い。
【００３５】
光硬化剤の含有割合は０．０１〜３０質量％であるが、０．１〜１０質量％であることが好ましい。より好ましくは、０．１〜５質量％である。光硬化剤の含有割合が０．０１〜３０質量％であることで、本発明の光硬化性樹脂組成物が十分な光硬化性を有し、かつ、得られる硬化物が柔軟性や押圧に対する復元力に優れたものとなる。
【００３６】
＜その他の成分＞
本発明の光硬化性樹脂組成物は、（Ａ）成分、（Ｂ）成分以外にさらに（Ｃ）多官能（メタ）アクリレート及び／又は（Ｄ）チオール化合物を含むことが好ましい。
多官能（メタ）アクリレートを含むと、光硬化性樹脂組成物を硬化させる際に、（Ａ）成分から形成されるポリマーに架橋構造を形成することができ、これにより得られる硬化物をより押圧に対する復元力に優れたものとすることができる。
またチオール化合物は、光硬化性樹脂組成物を硬化させる際の重合反応において連鎖移動剤として働き、形成されるポリマーの分子量を小さくして動きやすくする作用や、加硫剤としての作用を有し、これらにより、得られる硬化物をより柔軟性に優れたものとすることができる。
【００３７】
多官能（メタ）アクリレートとしては特に制限されないが、ウレタン（メタ）アクリレート、エポキシ（メタ）アクリレート、ポリエステル（メタ）アクリレート、ポリエーテルアクリレート等のアクリル系オリゴマーや、アクリル系モノマーが挙げられる。その中でも、復元力に優れることから、ウレタン（メタ）アクリレートまたはポリエーテルアクリレートが好ましい。
【００３８】
ウレタン（メタ）アクリレートとしては、例えば、ヒドロキシ基含有（メタ）アクリレートとポリイソシアネートとを反応させて得られる化合物等が挙げられる。上記ヒドロキシ基含有（メタ）アクリレートとしては、例えば、２−ヒドロキシエチル（メタ）アクリレートやヒドロキシヘキシル（メタ）アクリレート、ペンタエリスリトールトリアクリレート等が挙げられ、これらのヒドロキシ基含有（メタ）アクリレートは、単独で用いられてもよいし、２種以上が併用されてもよい。上記ポリイソシアネートは、脂肪族系、芳香族系及び脂環式系のいずれのポリイソシアネートでもよく、例えば、メチレンジイソシアネート、テトラメチレンジイソシアネート、ヘキサメチレンジイソシアネート、２，２，４−トリメチルヘキサメチレンジイソシアネート、イソホロンジイソシアネート、キシレンジイソシアネート、ジシクロヘキシルメタンジイソシアネート、トリレンジイソシアネート、フェニレンジイソシアネート、メチレンビスフェニルジイソシアネート等が挙げられる。これらのポリイソシアネートは、単独で用いられてもよいし、２種以上が併用されてもよい。
【００３９】
ウレタン（メタ）アクリレートの市販品としては、東亜合成（株）製のアロニックスＭ−１１００、Ｍ−１２００、Ｍ−１２１０、Ｍ−１３１０、Ｍ−１６００、Ｍ−１９６０、第一工業製薬（株）製のニューフロンティアＲ−１０００シリーズ、ダイセル・サイテック（株）製のＥＢＥＣＲＹＬ２１０、２２０、２３０、２７０、４５００、４８５８、８４０２、８４１１、８４１３、８８０４、８８０７、８８０３、９２６０、１２９０、１２９０Ｋ、５１２９、４８４２、８２１０、４８２７、６７００、４４５０、紫光シリーズ（日本合成化学工業（株）製）、新中村化学工業（株）製のＮＫオリゴＵ−４ＨＡ、Ｕ−６ＨＡ、Ｕ−１５ＨＡ、Ｕ−１０８Ａ、Ｕ２００ＡＸ等が挙げられる。これらは単独で用いても良いし、２種以上を併用しても良い。
【００４０】
ポリエーテルアクリレートとしては、例えば、ポリプロピレングリコールジアクリレート、ビスフェノールＡ型ＥＯ変性ジアクリレート、トリメチロールプロハントリアクリレート、トリメチロールプロパンＥＯ変性トリアクリレートが挙げられる。
ポリエーテルアクリレートの市販品としては、東亜合成（株）製のアロニックスＭ−２１１Ｂ、Ｍ−２７０、日立化成社製のファンクリルＦＡ−１３３Ａ、１３７Ａ、３２８Ａなどが挙げらる。これらは単独で用いても良いし、２種以上を併用しても良い。
【００４１】
本発明の光硬化性樹脂組成物における多官能（メタ）アクリレートの含有割合は、０〜２５質量％であることが好ましい。より好ましくは、３〜１５質量％であり、更に好ましくは、５〜１０質量％である。多官能（メタ）アクリレートをこのような割合で含むことで、多官能（メタ）アクリレートの作用を十分に発揮させることができる。
【００４２】
チオール化合物としては、チオール基を１個以上有する化合物であれば特に制限されないが、例えば、ペンタエリスリトールテトラキス（３−メルカプトブチレート）、１，４−ビス（３−メルカプトブチリルオキシ）ブタン、１，３，５−トリス（３−メルカプトブチリルオキシエチル）−１，３，５−トリアジン−２，４，６（１Ｈ，３Ｈ，５Ｈ）−トリオン等が挙げられる。これらは単独で用いても良いし、２種以上を併用しても良い。
【００４３】
本発明の光硬化性樹脂組成物がチオール化合物を含む場合、チオール化合物の含有割合は、０．０１〜５質量％であることが好ましい。より好ましくは、０．０５〜３質量％であり、更に好ましくは、０．１〜２質量％である。チオール化合物をこのような割合で含むことで、チオール化合物の作用を十分に発揮させることができる。
【００４４】
本発明の光硬化性樹脂組成物は、更に（Ｅ）その他の成分として、無機粒子や溶剤を含んでいてもよい。
無機粒子を含ませることで、硬化物の誘電率を調整することができる。
無機粒子としては特に制限されないが、例えば、酸化チタン、酸化ジルコニウム、チタン酸バリウム、シリカ等が挙げられる。これらは単独で用いても良いし、２種以上を併用しても良い。
【００４５】
本発明の光硬化性樹脂組成物が無機粒子を含む場合、無機粒子の含有割合は、１〜３０質量％であることが好ましい。より好ましくは、１〜２０質量％であり、更に好ましくは、１〜１０質量％である。無機粒子をこのような割合で含むことで、無機粒子の作用を十分に発揮させることができる。
【００４６】
溶剤としては特に制限されないが、例えば、メトキシブチルアセテート；メタノール、エタノールなどのアルコール類；テトラヒドロフランなどのエーテル類；エチレングリコールモノメチルエーテル、エチレングリコールジメチルエーテル、エチレングリコールメチルエチルエーテル、エチレングリコールモノエチルエーテルなどのグリコールエーテル類；メチルセロソルブアセテート、エチルセロソルブアセテートなどのエチレングリコールアルキルエーテルアセテート類；ジエチレングリコールモノメチルエーテル、ジエチレングリコールジエチルエーテル、ジエチレングリコールジメチルエーテル、ジエチレングリコールエチルメチルエーテル、ジエチレングリコールモノエチルエーテル、ジエチレングリコールモノブチルエーテルなどのジエチレングリコール類；プロピレングリコールメチルエーテルアセテート、プロピレングリコールエチルエーテルアセテートなどのプロピレングリコールアルキルエーテルアセテート類；トルエン、キシレンなどの芳香族炭化水素類；メチルエチルケトン、メチルアミルケトン、シクロヘキサノン、４−ヒドロキシ−４−メチル−２−ペンタノンなどのケトン類；ならびに２−ヒドロキシプロピオン酸エチル、２−ヒドロキシ−２−メチルプロピオン酸メチル、２−ヒドロキシ−２−メチルプロピオン酸エチル、エトキシ酢酸エチル、ヒドロキシ酢酸エチル、２−ヒドロキシ−２−メチルブタン酸メチル、３−メトキシプロピオン酸メチル、３−メトキシプロピオン酸エチル、３−エトキシプロピオン酸メチル、３−エトキシプロピオン酸エチル、酢酸エチル、酢酸ブチル、乳酸メチル、乳酸エチルなどのエステル類等が挙げられる。これらは単独で用いても良いし、２種以上を併用しても良い。
【００４７】
本発明の光硬化性樹脂組成物における溶剤の含有割合は、０〜９０質量％であることが好ましい。より好ましくは、０〜５０質量％である。
なお、本発明における（Ａ）成分、（Ｂ）成分やその他の成分の含有割合は、光硬化性樹脂組成物全体に対する割合である。
【００４８】
＜＜硬化物＞＞
本発明の硬化物は、本発明の電極間弾性体用光硬化性樹脂組成物の硬化物であることを特徴とする。
本発明の硬化物は、ガラス転移温度が−１０℃以下であり、測定開始から１５秒後の硬化物のショアＡ硬度が３０以下である。このようなガラス転移温度と、ショア硬度であることで、硬化物が十分な柔軟性を有するものとなる。硬化物のガラス転移温度は、−２０℃以下であることが好ましく、より好ましくは、−３０℃以下である。硬化物の測定開始から１５秒後の硬化物のショアＡ硬度は、より好ましくは２０以下であり、更に好ましくは、１０以下である。
一般にアクリレート樹脂はシリコーン樹脂と比べ粘着性が高いことが知られており、さらにＴｇが低いと柔らかい硬化物となるだけではなく、電極への親和性が向上し、粘着性が向上するため操作時に電極がずれることがなく安定した動作を実現できる。
【００４９】
本発明の電極間弾性体用光硬化性樹脂組成物の硬化物は、測定開始から１５秒後の硬化物のショアＡ硬度が測定開始から３秒後のショアＡ硬度の９０％以上であることが好ましい。このような硬化物は、押圧を受け続けた場合の復元力の低下が十分に抑制されてものといえるため好ましい。
測定開始から３秒後のショアＡ硬度に対する測定開始から１５秒後の硬化物のショアＡ硬度は、より好ましくは、９５％以上であり、更に好ましくは、９９％以上である。
【００５０】
＜＜静電容量式フォースセンサ、静電容量式アクチュエータ＞＞
本発明の電極間弾性体用光硬化性樹脂組成物は、静電容量式フォースセンサや静電容量式アクチュエータの電極間弾性体の原料として用いられることが好ましい。
本発明の光硬化性樹脂組成物の硬化物は、柔軟性及び押圧に対する復元性に優れるため、電極間弾性体として優れた性能を発揮することができ、電極間に弾性体が設置されることで電極間の接触リスクも低下させることができる。更に本発明の光硬化性樹脂組成物の硬化物は透明性を有するため、ディスプレイの前面に電極を配置することも可能となり、表示装置の設計の自由度を高めることができる。
また本発明の光硬化性樹脂組成物の硬化物をアクチュエータの電極間弾性体として用いることで、アクチュエータの応答性を向上させることができる。
本発明の静電容量式フォースセンサや静電容量式アクチュエータは、本発明の硬化物を有することを特徴とする。
【実施例】
【００５１】
以下に実施例を挙げて本発明を説明するが、本発明はこれら実施例のみに限定されるものではない。以下、「部」又は「％」は特記ない限り、それぞれ「重量部」又は「重量％」を意味する。
【００５２】
１．使用材料
以下の実施例及び比較例では、下記の材料を使用した。
１−１．炭素数が６以上のアルキル基と芳香環とを有する単官能（メタ）アクリレート（ａ１）
・ファンクリルＦＡ−３１８Ａ：（ノニルフェノキシポリエチレングリコール（ｎ＝８）アクリレート、日立化成社製）
１−２．炭素数が６以上のアルキル基を有する単官能（メタ）アクリレート（ａ２）
・ドデシルアクリレート（大阪有機化学工業社製）
１−３．芳香環を有する単官能（メタ）アクリレート（ａ３）
・ファンクリルＦＡ−３１２Ａ：（フェノキシポリエチレングリコール（ｎ＝２）アクリレート、日立化成社製）
・アロニックスＭ５７００：（２−ヒドロキシ−３−フェノキシプロピルアクリレート、東亜合成社製）
・ファンクリルＦＡ−３１０ＡＨ：（２−フェノキシエチルアクリレート、日立化成社製）
１−４．光硬化剤
・イルガキュア９０７：（α−アルキルアミノフェノン、ＢＡＳＦ社製）
１−５．ウレタン（メタ）アクリレート
・ＥＢＥＣＲＹＬ８４１３：（脂肪族ウレタンアクリレート、ダイセル・オルネクス社製）
・ＥＢＥＣＲＹＬ８４１１：（脂肪族ウレタンアクリレート、ダイセル・オルネクス社製）
１−６．チオール化合物
・カレンズＭＴ  ＰＥ１：（ペンタエリスリトールテトラキス（３−メルカプトブチレート）、昭和電工社製）
１−７（ａ１）、（ａ２）、（ａ３）以外の（メタ）アクリレート
・ブチルアクリレート（三菱化学社製）
【００５３】
２．実施例
（実施例１〜５、比較例１〜４）
表１に示す重量比で各成分を混合して光硬化性樹脂組成物を得た。得られた光硬化性樹脂組成物をプラスチック製容器に、高さ１．２ｃｍ以上となるように注入し、高圧水銀ランプを積算光量が５０００ｍＪ／ｃｍ２となるように照射して組成物を硬化させて、硬化物を得た。得られた硬化物のガラス転移温度（Ｔｇ）、測定開始から３秒後と１５秒後のショアＡ硬度、及び、全光線透過率を以下の方法により測定した。結果を表１に示す。
表１中、ショアＡ硬度維持率は、測定開始から３秒後のショアＡ硬度に対する測定開始から１５秒後のショアＡ硬度の割合を意味する。
なお、本発明の光硬化性樹脂組成物から得られた硬化物は粘着性に優れていた。
【００５４】
３．評価方法
３−１．ガラス転移温度
上記方法にて作成した硬化物を、示差走査熱量分析装置（ＤＳＣ６２２０（エスアイアイ・ナノテクノロジー株式会社製））により測定した。
【００５５】
３−２．ショアＡ硬度
上記方法にて作成した硬化物を、デュロメーター（新潟精機  デュロメータ  ＡＤＭ−Ｅ）を用い、ＪＩＳ  Ｋ６２５３に準じた方法で押圧することにより測定した。
【００５６】
３−３．全光線透過率（Ｔｔ）の測定
上記方法にて作成した硬化物のＴｔについて、ＪＩＳ  Ｋ７１５０に従い、ヘイズコンピュータ（スガ試験機社製、ＨＧＭ−２Ｂ）を用いて測定し、以下の基準で評価した。
◎・・・Ｔｔが９５％以上である。
【００５７】
【表１】
2018169990.tif 000004